СПОСОБЫ СОЗДАНИЯ ПОЛИКРИСТАЛЛИЧЕСКИХ АЛМАЗНЫХ ТЕЛ, ИМЕЮЩИХ КОЛЬЦЕВЫЕ ОБЛАСТИ С ОТЛИЧАЮЩИМИСЯ ХАРАКТЕРИСТИКАМИ

1. Способ создания поликристаллического алмазного тела, включающий
размещение первого количества алмазных зерен, имеющих первое характерное свойство, в чашке с низкой реакционной способностью, имеющей периметрическую стенку;
распределение первого количества алмазных зерен в по меньшей мере частично кольцевую конфигурацию, в которой кольцевая область уменьшается по толщине от периметрической стенки к центральной оси чашки с низкой реакционной способностью;
размещение второго количества алмазных зерен, имеющих второе характерное свойство, которое отличается от первого характерного свойства, в чашке с низкой реакционной способностью, причем это второе количество алмазных зерен размещают по меньшей мере частично контактирующим с периметрической стенкой чашки с низкой реакционной способностью и по меньшей мере частично контактирующим с первым количеством алмазных зерен; и подвергание чашки с низкой реакционной способностью, первого количества алмазных зерен и второго количества алмазных зерен процессу ВДВТ, в котором смежные алмазные зерна спекаются друг с другом и образуют связи алмаз-алмаз.
2. Способ по п. 1, дополнительно включающий во время процесса ВДВТ плавление и направление каталитического материала через первое количество алмазных зерен и второе количество алмазных зерен, тем самым способствуя образованию связей алмаз-алмаз между смежными алмазными зернами.
3. Способ по п. 1, дополнительно включающий размещение материала подложки прилегающим ко второму количеству алмазных зерен с закрыванием чашки с низкой реакционной способностью.
4. Способ по п. 3, в котором материал подложки содержит карбиды твердых сплавов.
5. Способ по п. 4, в котором материал подложки дополнительно содержит каталитический материал.
6. Способ по п. 1, дополнительно включающий примешивание каталитического материала во второе количество алмазных зерен.
7. Способ по п. 1, дополнительно включающий примешивание некаталитического материала во второе количество алмазных зерен.
8. Способ по п. 7, дополнительно включающий во время процесса ВДВТ плавление некаталитического материала и направление некаталитического материала из второго количества алмазных зерен в первое количество алмазных зерен.
9. Способ по п. 1, в котором второе количество алмазных зерен находится в непосредственном контакте с первым количеством алмазных зерен.
10. Способ по п. 1, в котором первое количество алмазных зерен распределяют в чашке с низкой реакционной способностью путем вытеснения несвязанных алмазных зерен оправкой.
11. Способ по п. 10, в котором оправку вращают относительно чашки с низкой реакционной способностью.
12. Способ по п. 10, в котором оправку продавливают в чашку с низкой реакционной способностью.
13. Способ по п. 1, в котором первое количество алмазных зерен распределяют в чашке с низкой реакционной способностью, подвергая первое количество алмазных зерен центростремительному ускорению.
14. Способ по п. 13, в котором чашку с низкой реакционной способностью вращают по мере того, как первое количество алмазных зерен распределяют в чашке с низкой реакционной способностью.
15. Способ по п. 13, в котором второе количество алмазных зерен распределяют в чашке с низкой реакционной способностью без подвергания второго количества алмазных зерен центростремительному ускорению.